(57)【要約】【課題】赤外線透過特性および可視光遮断特性に優れる光学性層を提供すること。【解決手段】本発明の光学性層１０は、可視光を透過するポリカーボネートを含む第１基材層１と、第１基材層１に積層して設けられ、可視光を透過するポリカーボネートを含む第２基材層２とを備え、第１基材層１は、波長が３００ｎｍ以上、５５０ｎｍ以下の光を吸収する第１光吸収剤と、波長が４５０ｎｍ以上、８００ｎｍ以下の光を吸収する第２光吸収剤と、波長が４００ｎｍ以上、８００ｎｍ以下の光を吸収する第３光吸収剤とのうちの少なくとも１つの光吸収剤を含み、第２基材層２は、第１光吸収剤、第２光吸収剤および第３光吸収剤のうち、第１基材層１に含有される少なくとも１つの光吸収剤とは異なる少なくとも１つの光吸収剤を含むことを特徴とする光学性層。【選択図】図１
2018169579.tif 000002
【特許請求の範囲】
【請求項１】
可視光を透過するポリカーボネートを含む第１層と、
前記第１層に積層して設けられ、可視光を透過するポリカーボネートを含む第２層とを備え、
前記第１層は、波長が３００ｎｍ以上、５５０ｎｍ以下の光を吸収する第１光吸収剤と、波長が４５０ｎｍ以上、８００ｎｍ以下の光を吸収する第２光吸収剤と、波長が４００ｎｍ以上、８００ｎｍ以下の光を吸収する第３光吸収剤とのうちの少なくとも１つの光吸収剤を含み、
前記第２層は、前記第１光吸収剤、前記第２光吸収剤および前記第３光吸収剤のうち、前記第１層に含有される前記少なくとも１つの光吸収剤とは異なる少なくとも１つの光吸収剤を含むことを特徴とする光学性層。
【請求項２】
前記第１光吸収剤は、キノリン系色素であり、
前記第２光吸収剤は、アントラキノン系色素であり、
前記第３光吸収剤は、ぺリレン系色素である請求項１に記載の光学性層。
【請求項３】
前記第１光吸収剤は、前記第２層に含有され、
前記第２光吸収剤および前記第３光吸収剤は、前記第１層に含有されている請求項１または２に記載の光学性層。
【請求項４】
前記第２層における前記第１光吸収剤の含有量は、０．００１ｗｔ％以上、１０ｗｔ％以下であり、
前記第１層における前記第２光吸収剤の含有量は、０．００１ｗｔ％以上、１０ｗｔ％以下であり、
前記第１層における前記第３光吸収剤の含有量は、０．００１ｗｔ％以上、１０ｗｔ％以下である請求項３に記載の光学性層。
【請求項５】
波長が１００ｎｍ以上、４００ｎｍ以下の光を吸収する第４光吸収剤を含む保護層をさらに有する請求項１ないし４のいずれか１項に記載の光学性層。
【請求項６】
前記第４光吸収剤は、トリアジン系化合物である請求項５に記載の光学性層。
【請求項７】
前記保護層における前記第４光吸収剤の含有量は、０．１ｗｔ％以上、２４ｗｔ％以下である請求項５または６に記載の光学性層。
【請求項８】
赤外線を受光する赤外線受光部を覆うカバー部材として用いられる請求項１ないし７のいずれか１項に記載の光学性層。
【発明の詳細な説明】
【技術分野】
【０００１】
本発明は、光学性層に関する。
【背景技術】
【０００２】
例えば、自動車に搭載される障害物検知用装置として赤外線レーダーが知られている。この赤外線レーダーは、赤外線を出射する赤外線出射部が、赤外線を透過するカバー部材により覆われている。このカバー部材は、例えば、ポリカーボネート樹脂組成物により構成されている（例えば、特許文献１参照）。
【０００３】
特許文献１に記載のポリカーボネート樹脂組成物は、ポリカーボネート樹脂と、染料とを含有するものであり、波長４００〜６５０ｎｍの光の平均透過率が４０％以下であり、かつ、波長８００〜１０００ｎｍの平均透過率が６５％以上である。このため、赤外線の透過を許容しつつ、可視光の透過を低減することができる。よって、赤外線出射部に、外側からの可視光が入射するのを抑制することができる。
【０００４】
しかしながら、特許文献１に記載のポリカーボネート樹脂組成物では、赤外線の透過率が比較的低く、また、可視光の透過率が比較的高い。すなわち、特許文献１に記載のポリカーボネート樹脂組成物では、赤外線透過特性および可視光遮断特性が不十分である。
【先行技術文献】
【特許文献】
【０００５】
【特許文献１】特開２０１３−２２７５６２号公報
【発明の概要】
【発明が解決しようとする課題】
【０００６】
本発明の目的は、赤外線透過特性および可視光遮断特性に優れる光学性層を提供することにある。
【課題を解決するための手段】
【０００７】
このような目的は、下記（１）〜（８）に記載の本発明により達成される。
（１）  可視光を透過するポリカーボネートを含む第１層と、
前記第１層に積層して設けられ、可視光を透過するポリカーボネートを含む第２層とを備え、
前記第１層は、波長が３００ｎｍ以上、５５０ｎｍ以下の光を吸収する第１光吸収剤と、波長が４５０ｎｍ以上、８００ｎｍ以下の光を吸収する第２光吸収剤と、波長が４００ｎｍ以上、８００ｎｍ以下の光を吸収する第３光吸収剤とのうちの少なくとも１つの光吸収剤を含み、
前記第２層は、前記第１光吸収剤、前記第２光吸収剤および前記第３光吸収剤のうち、前記第１層に含有される前記少なくとも１つの光吸収剤とは異なる少なくとも１つの光吸収剤を含むことを特徴とする光学性層。
【０００８】
（２）  前記第１光吸収剤は、キノリン系色素であり、
前記第２光吸収剤は、アントラキノン系色素であり、
前記第３光吸収剤は、ぺリレン系色素である上記（１）に記載の光学性層。
【０００９】
（３）  前記第１光吸収剤は、前記第２層に含有され、
前記第２光吸収剤および前記第３光吸収剤は、前記第１層に含有されている上記（１）または（２）に記載の光学性層。
【００１０】
（４）  前記第２層における前記第１光吸収剤の含有量は、０．００１ｗｔ％以上、１０ｗｔ％以下であり、
前記第１層における前記第２光吸収剤の含有量は、０．００１ｗｔ％以上、１０ｗｔ％以下であり、
前記第１層における前記第３光吸収剤の含有量は、０．００１ｗｔ％以上、１０ｗｔ％以下である上記（３）に記載の光学性層。
【００１１】
（５）  波長が１００ｎｍ以上、４００ｎｍ以下の光を吸収する第４光吸収剤を含む保護層をさらに有する上記（１）ないし（４）のいずれかに記載の光学性層。
【００１２】
（６）  前記第４光吸収剤は、トリアジン系化合物である上記（５）に記載の光学性層。
【００１３】
（７）  前記保護層における前記第４光吸収剤の含有量は、０．１ｗｔ％以上、２４ｗｔ％以下である上記（５）または（６）に記載の光学性層。
【００１４】
（８）  赤外線を受光する赤外線受光部を覆うカバー部材として用いられる上記（１）ないし（７）のいずれかに記載の光学性層。
【発明の効果】
【００１５】
本発明によれば、赤外線透過特性および可視光遮断特性に優れる光学性層を得ることができる。
【図面の簡単な説明】
【００１６】
【図１】本発明の光学性層（第１実施形態）を示す断面図である。
【図２】本発明の光学性層（第２実施形態）を示す断面図である。
【発明を実施するための形態】
【００１７】
以下、本発明の光学性層を添付図面に示す好適な実施形態に基づいて詳細に説明する。
＜第１実施形態＞
以下、光学性層の第１実施形態について詳述する。
【００１８】
図１は、本発明の光学性層（第１実施形態）を示す断面図である。なお、以下では、説明の都合上、図１の上側を「上」、下側を「下」と言う。
【００１９】
図１に示すように、本発明の光学性層１０は、第１基材層１（第１層）と、第２基材層２（第２層）と、第１基材層１および第２基材層２を保護する保護層４と、を有している。また、光学性層１０では、図１中下側から順に、第２基材層２、第１基材層１および保護層４の順で積層されている。
【００２０】
また、第１基材層１は、波長が３００ｎｍ以上、５５０ｎｍ以下の光を吸収する第１光吸収剤と、波長が４５０ｎｍ以上、８００ｎｍ以下の光を吸収する第２光吸収剤と、波長が４００ｎｍ以上、８００ｎｍ以下の光を吸収する第３光吸収剤とのうちの少なくとも１つの光吸収剤を含み、第２基材層２は、第１光吸収剤、第２光吸収剤および第３光吸収剤のうち、第１基材層１に含有される光吸収剤とは異なる少なくとも１つの光吸収剤を含んでいる。
【００２１】
このような光学性層１０によれば、第１基材層１と第２基材層２とで、互いに波長が異なる光を吸収することができる。よって、光学性層１０に入射する可視光（波長が３００ｎｍ以上、８００ｎｍ以下の光）を段階的に吸収することができる。その結果、効果的に可視光を吸収することができる。さらに、赤外線（波長が８００ｎｍ以上の光）を十分に透過させることができる。以上より、本発明は、赤外線透過特性および可視光遮断特性に優れる。
【００２２】
このような光学性層１０は、例えば、自動車に搭載される赤外線レーダーにおける赤外線受光部を覆うカバー部材として用いられる。これにより、赤外線受光部は、十分に赤外線を受光することができるとともに、可視光を受光するのが抑制される。その結果、赤外線レーダーは、正確な検出を行うことができる。さらに、カバー部材（光学性層１０）を介して赤外線レーダーを見えにくくすることができ、デザイン性も高めることができる。
【００２３】
まず、第１基材層１および第２基材層２を説明するのに先立って、保護層４について説明する。
【００２４】
保護層４は、樹脂組成物を用いて形成されたものである。また、保護層４は、光学性層１０に優れた耐候性を付与するものであり、さらに、耐久性、耐擦傷性および熱成形性を付与するものである。
【００２５】
保護層４は、第１基材層１の外側（屋外に露出する側）に設置されるのが好ましい。すなわち、光学性層１０は、外側から保護層４、第１基材層１および第２基材層２の向きで設置されるのが好ましい。これにより、第１基材層１および第２基材層２を確実に保護することができる。
【００２６】
保護層４を形成するために用いられる樹脂組成物は、シリコン変性（メタ）アクリル樹脂と、ウレタン（メタ）アクリレートとを含む。
【００２７】
前記樹脂組成物が、シリコン変性（メタ）アクリル樹脂を含むことにより、保護層４の表面硬度が高くなり、優れた耐久性および耐擦傷性を光学性層１０に付与することができる。
【００２８】
また、前記樹脂組成物が、ウレタン（メタ）アクリレートを含むことにより、保護層４の柔軟性を向上させることができ、光学性層１０を熱曲げした際の、保護層４表面のクラック発生を抑制し、光学性層１０に優れた熱成形性を付与することができる。
【００２９】
そして、シリコン変性（メタ）アクリル樹脂と、ウレタン（メタ）アクリレートとを組み合わせることにより、優れた耐擦傷性と熱成形性とを高度に両立した光学性層１０を得ることができる。
【００３０】
前記シリコン変性（メタ）アクリル樹脂は、（メタ）アクリロイル基を有する（メタ）アクリルモノマーに由来する構成単位が繰り返された主鎖と、この主鎖に連結し、シロキサン結合を有する構成単位が繰り返された繰り返し体とを有するポリマー（プレポリマー）である。
【００３１】
前記シリコン変性（メタ）アクリル樹脂は、前記主鎖を有することにより、保護層４に透明性を付与し、また、前記シロキサン結合を有する構成単位が繰り返された繰り返し体を有することにより、保護層４に耐擦傷性を付与する。
【００３２】
保護層４の厚さは、特に限定されないが、１μｍ以上、４０μｍ以下であることが好ましく、２μｍ以上、３０μｍ以下であることがより好ましく、３μｍ以上、２０μｍ以下であるのがさらに好ましい。保護層４の厚さが前記下限値未満であると、光学性層１０の耐候性が低下する場合がある。一方、保護層４の厚さが前記上限値を超えると、光学性層１０を曲面形状に成形した際、曲げ部においてクラックが発生する場合がある。
【００３３】
また、前記樹脂組成物は、光重合開始剤を含んでいても良い。前記光重合開始剤としては、特に限定されないが、ベンゾイン、ベンゾインメチルエーテル、ベンゾインエチルエーテル、ベンゾインイソプロピルエーテル等のベンゾインまたはベンゾインアルキルエーテル類、ベンゾフェノン、ベンゾイル安息香酸等の芳香族ケトン類、ベンジル等のアルファ−ジカルボニル類、ベンジルジメチルケタール、ベンジルジエチルケタール等のベンジルケタール類、アセトフェノン、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニル−１−プロパン−１−オン、１−（４−イソプロピルフェニル）−２−ヒドロキシ−２−メチル−プロパン−１−オン、２−メチル−１−〔４−（メチルチオ）フェニル〕−２−モルホリノプロパノン−１等のアセトフェノン類、２−メチルアントラキノン、２−エチルアントラキノン、２−ｔ−ブチルアントラキノン等のアントラキノン類、２，４−ジメチルチオキサントン、２−イソプロピルチオキサントン、２，４−ジイソプロピルチオキサントン等のチオキサントン類、ビス（２，４，６−トリメチルベンゾイル）−フェニルフォスフィンオキサイド等のフォスヒンオキサイド類、１−フェニル−１，２−プロパンジオン−２−（ｏ−エトキシカルボニル）オキシム等のアルファ−アシルオキシム類、ｐ−ジメチルアミノ安息香酸エチル、ｐ−ジメチルアミノ安息香酸イソアミル等のアミン類等を使用することができ、これらの中でも特に、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニル−１−プロパン−１−オン、１−（４−イソプロピルフェニル）−２−ヒドロキシ−２−メチル−プロパン−１−オン、２−メチル−１−〔４−（メチルチオ）フェニル〕−２−モルホリノプロパノン−１等のアセトフェノン類であることが好ましい。
【００３４】
また、前記樹脂組成物中における前記光重合開始剤の含有率は、前記樹脂組成物中に含まれるシリコン変性（メタ）アクリル樹脂と、ウレタン（メタ）アクリレートとを合わせて主成分としたとき、特に限定されないが、前記樹脂組成物の前記主成分１００質量部に対して、０．５質量部以上、１５質量部以下であるのが好ましく、１質量部以上、１０質量部以下であるのがより好ましい。前記樹脂組成物中における前記光重合開始剤の含有率が前記下限値未満であると、前記樹脂組成物を十分に硬化させることが難しい場合があり、また、前記樹脂組成物中における前記光重合開始剤の含有率が前記上限値を超えても、それ以上の向上は見られない。
【００３５】
また、保護層４は、後述する第４光吸収剤を含んでいる。第４光吸収剤は、波長が１００ｎｍ以上、４００ｎｍ以下の光を吸収する紫外線吸収剤である。これにより、第１基材層１および第２基材層２の紫外線による劣化をより確実に防止または抑制することができ、光学性層１０の耐候性をより高めることができる。
なお、前記樹脂組成物には、上述した材料以外のその他の材料を含まれていてもよい。
【００３６】
その他の材料としては、例えば、前記シリコン変性（メタ）アクリル樹脂以外の樹脂材料、着色剤、増感剤、安定剤、界面活性剤、酸化防止剤、還元防止剤、帯電防止剤、表面調整剤および溶剤等が挙げられる。
【００３７】
次に、第１基材層１について説明する。
第１基材層１は、ポリカーボネートと、第１光吸収剤、第２光吸収剤および第３光吸収剤のうちの少なくとも１つの光吸収剤を含んでいる。本実施形態では、第１基材層１は、第２光吸収剤および第３光吸収剤を含んでいる。
【００３８】
ポリカーボネートとしては、特に限定されず、各種のものを用いることができるが、中でも、芳香族系ポリカーボネートであることが好ましい。芳香族系ポリカーボネートは、その主鎖に芳香族環を備えており、これにより、第１基材層１の強度をより優れたものとすることができる。
【００３９】
この芳香族系ポリカーボネートは、例えば、ビスフェノールとホスゲンとの界面重縮合反応、ビスフェノールとジフェニルカーボネートとのエステル交換反応等により合成される。
【００４０】
ビスフェノールとしては、例えば、ビスフェノールＡや、下記式（１）に示すポリカーボネートの繰り返し単位の起源となるビスフェノール（変性ビスフェノール）等が挙げられる。
【００４１】
【化１】
2018169579.tif 000003
（式（１）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【００４２】
なお、前記式（１）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【００４３】
特に、ポリカーボネートとしては、ビスフェノールに由来する骨格を有するビスフェノール型ポリカーボネートを主成分とするのが好ましい。かかるビスフェノール型ポリカーボネートを用いることにより、光学性層１０は、さらに優れた強度を発揮するものとなる。
【００４４】
また、第１基材層１中のポリカーボネートの含有量は、特に限定されないが、７５ｗｔ％以上であるのが好ましく、８５ｗｔ％以上であるのがより好ましい。ポリカーボネートの含有量を上記範囲内とすることにより、光学性層１０を、優れた強度を発揮するものとすることができる。
【００４５】
第２基材層２は、ポリカーボネートと、第１光吸収剤、第２光吸収剤および第３光吸収剤のうち、第１基材層１に含有される光吸収剤（第２光吸収剤および第３光吸収剤）とは異なる少なくとも１つの光吸収剤（本実施形態では、第１光吸収剤）を含む。
【００４６】
第２基材層２のポリカーボネートとしては、上記で挙げたようなポリカーボネートを用いることができるが、第１基材層１と同種のポリカーボネートであるのが好ましい。これにより、第１基材層１と第２基材層２との密着性を高めることができる。
【００４７】
次に、第１光吸収剤、第２光吸収剤、第３光吸収剤および第４光吸収剤について説明する。
【００４８】
第１光吸収剤は、本実施形態では、第２基材層２に含有されるものであり、波長が３００ｎｍ以上、５５０ｎｍ以下の光を吸収するものである。この第１光吸収剤は、例えば、キノリン系色素を用いることができる。キノリン系色素としては、例えば、２−メチルキノリン、３−メチルキノリン、４−メチルキノリン、６−メチルキノリン、７−メチルキノリン、８−メチルキノリン、６−イソプロピルキノリン、２，４−ジメチルキノリン、２，６−ジメチルキノリン、４，６，８−トリメチルキノリン等のアルキル置換キノリン化合物、２−アミノキノリン、３−アミノキノリン、５−アミノキノリン、６−アミノキノリン、８−アミノキノリン、６−アミノ−２−メチルキノリン等のアミノ基置換キノリン化合物、６−メトキシ−２−メチルキノリン、６，８−ジメトキシ−４−メチルキノリン等のアルコキシ基置換キノリン化合物、６−クロロキノリン、４，７−ジクロロキノリン、３−ブロモキノリン、７−クロロ−２−メチルキノリン等のハロゲン基置換キノリン化合物等が挙げられる。
【００４９】
このような第１光吸収剤を配合することにより、第２基材層２に入射する光のうち、波長が３００ｎｍ以上、５５０ｎｍ以下の光を吸収することができる。
【００５０】
また、第２基材層２における第１光吸収剤の含有率は、特に限定されないが、０．００１ｗｔ％以上、１０ｗｔ％以下であるのが好ましく、０．００２ｗｔ％以上、１．０ｗｔ％以下であることがより好ましく、０．００５ｗｔ％以上、０．３ｗｔ％以下であるのがさらに好ましい。第２基材層２中における第１光吸収剤の含有率が前記下限値未満であると、第２基材層２の可視光の吸収性が低下する場合がある。また、第２基材層２における第１光吸収剤の含有率が前記上限値を超えても、それ以上の可視光の吸収性の向上は見られず、第２基材層２の透明性や、第２基材層２の第１基材層１に対する密着性を損ねる場合がある。
【００５１】
第２光吸収剤は、本実施形態では、第１基材層１に含有されるものであり、波長が４５０ｎｍ以上、８００ｎｍ以下の光を吸収するものである。この第２光吸収剤としては、例えば、アントラキノン系色素を用いることができる。このアントラキノン系色素としては、例えば、（１）２−アニリノ−１，３，４−トリフルオロアントラキノン、（２）２−（ｏ−エトキシカルボニルアニリノ）−１，３，４−トリフルオロアントラキノン、（３）２−（ｐ−エトキシカルボニルアニリノ）−１，３，４−トリフルオロアントラキノン、（４）２−（ｍ−エトキシカルボニルアニリノ）−１，３，４−トリフルオロアントラキノン、（５）２−（ｏ−シアノアニリノ）−１，３，４−トリフルオロアントラキノン、（６）２−（ｐ−シアノアニリノ）−１，３，４−トリフルオロアントラキノン、（７）２−（ｍ−シアノアニリノ）−１，３，４−トリフルオロアントラキノン、（８）２−（ｏ−ニトロアニリノ）−１，３，４−トリフルオロアントラキノン、（９）２−（ｐ−ニトロアニリノ）−１，３，４−トリフルオロアントラキノン、（１０）２−（ｍ−ニトロアニリノ）−１，３，４−トリフルオロアントラキノン、（１１）２−（ｐ−ターシャルブチルアニリノ）−１，３，４−トリフルオロアントラキノン、（１２）２−（ｏ−メトキシアニリノ）−１，３，４−トリフルオロアントラキノン、（１３）２−（２，６−ジイソプロピルアニリノ）−１，３，４−トリフルオロアントラキノン、（１４）２−（２，６−ジクロロアニリノ）−１，３，４−トリフルオロアントラキノン、（１５）２−（２，６−ジフルオロアニリノ）−１，３，４−トリフルオロアントラキノン、（１６）２−（３，４−ジシアノアニリノ）−１，３，４−トリフルオロアントラキノン、（１７）２−（２，４，６−トリクロロアニリノ）−１，３，４−トリフルオロアントラキノン、（１８）２−（２，３，５，６−テトラクロロアニリノ）−１，３，４−トリフルオロアントラキノン、（１９）２−（２，３，５，６−テトラフルオロアニリノ）−１，３，４−トリフルオロアントラキノン、（２０）３−（２，３，４，５−テトラフルオロアニリノ）−２−ブトキシ−１，４−ジフルオロアントラキノン、（２１）３−（４−シアノ−３−クロロアニリノ）−２−オクチルオキシ−１，４−ジフルオロアントラキノン、（２２）３−（３，４−ジシアノアニリノ）−２−ヘキシルオキシ−１，４−ジフルオロアントラキノン、（２３）３−（４−シアノ−３−クロロアニリノ）−１，２−ジブトキシ−４−フルオロアントラキノン、（２４）３−（ｐ−シアノアニリノ）−２−フェノキシ−１，４−ジフルオロアントラキノン、（２５）３−（ｐ−シアノアニリノ）−２−（２，６−ジエチルフェノキシ）−１，４−ジフルオロアントラキノン、（２６）３−（２，６−ジクロロアニリノ）−２−（２，６−ジクロロフェノキシ）−１，４−ジフルオロアントラキノン、（２７）３−（２，３，５，６−テトラクロロアニリノ）−２−（２，６−ジメトキシフェノキシ）−１，４−ジフルオロアントラキノン、（２８）２，３−ジアニリノ−１，４−ジフルオロアントラキノン、（２９）２，３−ビス（ｐ−ターシャルブチルアニリノ）−１，４−ジフルオロアントラキノン、（３０）２，３−ビス（ｐ−メトキシアニリノ）−１，４−ジフルオロアントラキノン、（３１）２，３−ビス（２−メトキシ−６−メチルアニリノ）−１，４−ジフルオロアントラキノン、（３２）２，３−ビス（２，６−ジイソプロピルアニリノ）−１，４−ジフルオロアントラキノン、（３３）２，３−ビス（２，４，６−トリクロロアニリノ）−１，４−ジフルオロアントラキノン、（３４）２，３−ビス（２，３，５，６−テトラクロロアニリノ）−１，４−ジフルオロアントラキノン、（３５）２，３−ビス（２，３，５，６−テトラフルオロアニリノ）−１，４−ジフルオロアントラキノン、（３６）２，３−ビス（ｐ−シアノアニリノ）−１−メトキシエトキシ−４−フルオロアントラキノン、（３７）２−（２，６−ジクロロアニリノ）−１，３，４−トリクロロアントラキノン、（３８）２−（２，３，５，６−テトラフルオロアニリノ）−１，３，４−トリクロロアントラキノン、（３９）３−（２，６−ジクロロアニリノ）−２−（２，６−ジクロロフェノキシ）−１，４−ジクロロアントラキノン、（４０）２−（２，６−ジクロロアニリノ）アントラキノン、（４１）２−（２，３，５，６−テトラフルオロアニリノ）アントラキノン、（４２）３−（２，６−ジクロロアニリノ）−２−（２，６−ジクロロフェノキシ）アントラキノン、（４３）２，３−ビス（２−メトキシ−６−メチルアニリノ）−１，４−ジクロロアントラキノン、（４４）２，３−ビス（２，６−ジイソプロピルアニリノ）アントラキノン、（４５）２−ブチルアミノ−１，３，４−トリフルオロアントラキノン、（４６）１，４−ビス（ｎ−ブチルアミノ）−２，３−ジフルオロアントラキノン、（４７）１，４−ビス（ｎ−オクチルアミノ）−２，３−ジフルオロアントラキノン、（４８）１，４−ビス（ヒドロキシエチルアミノ）−２，３−ジフルオロアントラキノン、（４９）１，４−ビス（シクロヘキシルアミノ）−２，３−ジフルオロアントラキノン、（５０）１，４−ビス（シクロヘキシルアミノ）−２−オクチルオキシ−３−フルオロアントラキノン、（５１）１，２，４−トリス（２，４−ジメトキシフェノキシ−３−フルオロアントラキノン、（５２）２，３−ビス（フェニルチオ）−１−フェノキシ−４−フルオロアントラキノン、（５３）１，２，３，４−テトラ（ｐ−メトキシフェノキシ）−アントラキノン等が挙げられる。
【００５２】
このような第２光吸収剤を配合することにより、第２基材層２に入射する光のうち、波長が４５０ｎｍ以上、８００ｎｍ以下の光を吸収することができる。
【００５３】
また、第１基材層１における第２光吸収剤の含有率は、特に限定されないが、０．００１ｗｔ％以上、１０ｗｔ％以下であるのが好ましく、０．００２ｗｔ％以上、１．０ｗｔ％以下であることがより好ましく、０．００５ｗｔ％以上、０．３ｗｔ％以下であるのがさらに好ましい。第１基材層１中における第２光吸収剤の含有率が前記下限値未満であると、第１基材層１の可視光の吸収性が低下する場合がある。また、第１基材層１における第２光吸収剤の含有率が前記上限値を超えても、それ以上の可視光の吸収性の向上は見られず、第１基材層１の透明性を損ねる場合がある。
【００５４】
第３光吸収剤は、第１基材層１に含有されるものであり、波長が４００ｎｍ以上、８００ｎｍ以下の光を吸収するものである。この第３光吸収剤は、例えば、ぺリレン系色素を用いることができる。ぺリレン系色素としては、例えば、Ｎ，Ｎ’−ジメチルペリレン−３，４，９，１０−テトラカルボン酸ジイミド、Ｎ，Ｎ’−ジエチルペリレン−３，４，９，１０−テトラカルボン酸ジイミド、Ｎ，Ｎ’−ビス（４−メトキシフェニル）−ペリレン−３，４，９，１０−テトラカルボン酸ジイミド、Ｎ，Ｎ’−ビス（４−エトキシフェニル）−ペリレン−３，４，９，１０−テトラカルボン酸ジイミド、Ｎ，Ｎ’−ビス（４−クロロフェニル）−ペリレン−３，４，９，１０−テトラカルボン酸ジイミド等が挙げられるが、特に好ましいものとして、Ｎ，Ｎ’−ビス（３，５−ジメチルフェニル）−ペリレン−３，４，９，１０−テトラカルボン酸ジイミド等が挙げられる。
【００５５】
このようなぺリレン系色素を配合することにより、第１基材層１に入射する光のうち、波長が４００ｎｍ以上、８００ｎｍ以下の光を吸収することができる。
【００５６】
また、第１基材層１における第３光吸収剤の含有率は、特に限定されないが、０．００１ｗｔ％以上、１０ｗｔ％以下であるのが好ましく、０．００２ｗｔ％以上、１．０ｗｔ％以下であることがより好ましく、０．００５ｗｔ％以上、０．３ｗｔ％以下であるのがさらに好ましい。第１基材層１中における第３光吸収剤の含有率が前記下限値未満であると、第１基材層１の可視光の吸収性が低下する場合がある。また、第１基材層１における第３光吸収剤の含有率が前記上限値を超えても、それ以上の可視光の吸収性の向上は見られず、第１基材層１の透明性を損ねる場合がある。
【００５７】
第４光吸収剤は、本実施形態では、保護層４に含有されるものであり、波長が１００ｎｍ以上、４００ｎｍ以下の光を吸収する紫外線吸収剤である。前記紫外線吸収剤としては、特に限定されないが、トリアジン系化合物、ベンゾフェノン系化合物、ベンゾトリアゾール系化合物、シアノアクリレート系化合物が挙げられ、これらのうち１種または２種以上を組み合わせて用いることができる。これらの中でも特に、トリアジン系化合物が好ましく用いられる。これにより、第１基材層１および第２基材層２の紫外線による劣化をより確実に防止または抑制することができ、光学性層１０の耐候性をより高めることができる。
【００５８】
トリアジン系化合物としては、２−モノ（ヒドロキシフェニル）−１，３，５−トリアジン化合物や２，４−ビス（ヒドロキシフェニル）−１，３，５−トリアジン化合物、２，４，６−トリス（ヒドロキシフェニル）−１，３，５−トリアジン化合物が挙げられ、具体的には、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジン、２，４−ジフェニル−６−（２−ヒドロキシ−４−ブトキシエトキシ）−１，３，５−トリアジン、２，４−ビス（２−ヒドロキシ−４−ブトキシフェニル）−６−（２，４−ジブトキシフェニル）−１，３−５−トリアジン、２，４，６−トリス（２−ヒドロキシ−４−メトキシフェニル）−１，３，５−トリアジン、２，４，６−トリス（２−ヒドロキシ−４−エトキシフェニル）−１，３，５−トリアジン、２，４，６−トリス（２−ヒドロキシ−４−プロポキシフェニル）−１，３，５−トリアジン、２，４，６−トリス（２−ヒドロキシ−４−ブトキシフェニル）−１，３，５−トリアジン、２，４，６−トリス（２−ヒドロキシ−４−ブトキシフェニル）−１，３，５−トリアジン、２，４，６−トリス（２−ヒドロキシ−４−ヘキシルオキシフェニル）−１，３，５−トリアジン、２，４，６−トリス（２−ヒドロキシ−４−オクチルオキシフェニル）−１，３，５−トリアジン、２，４，６−トリス（２−ヒドロキシ−４−ドデシルオキシフェニル）−１，３，５−トリアジン、２，４，６−トリス（２−ヒドロキシ−４−ベンジルオキシフェニル）−１，３，５−トリアジン、２，４，６−トリス（２−ヒドロキシ−４−エトキシエトキシフェニル）−１，３，５−トリアジン、２，４，６−トリス（２−ヒドロキシ−４−ブトキシエトキシフェニル）−１，３，５−トリアジン、２，４，６−トリス（２−ヒドロキシ−４−プロポキシエトキシフェニル）−１，３，５−トリアジン、２，４，６−トリス（２−ヒドロキシ−４−メトキシカルボニルプロピルオキシフェニル）−１，３，５−トリアジン、２，４，６−トリス（２−ヒドロキシ−４−エトキシカルボニルエチルオキシフェニル）−１，３，５−トリアジン、２，４，６−トリス（２−ヒドロキシ−４−（１−（２−エトキシヘキシルオキシ）−１−オキソプロパン−２−イルオキシ）フェニル）−１，３，５−トリアジン、２，４，６−トリス（２−ヒドロキシ−３−メチル−４−メトキシフェニル）−１，３，５−トリアジン、２，４，６−トリス（２−ヒドロキシ−３−メチル−４−エトキシフェニル）−１，３，５−トリアジン、２，４，６−トリス（２−ヒドロキシ−３−メチル−４−プロポキシフェニル）−１，３，５−トリアジン、２，４，６−トリス（２−ヒドロキシ−３−メチル−４−ブトキシフェニル）−１，３，５−トリアジン、２，４，６−トリス（２−ヒドロキシ−３−メチル−４−ブトキシフェニル）−１，３，５−トリアジン、２，４，６−トリス（２−ヒドロキシ−３−メチル−４−ヘキシルオキシフェニル）−１，３，５−トリアジン、２，４，６−トリス（２−ヒドロキシ−３−メチル−４−オクチルオキシフェニル）−１，３，５−トリアジン、２，４，６−トリス（２−ヒドロキシ−３−メチル−４−ドデシルオキシフェニル）−１，３，５−トリアジン、２，４，６−トリス（２−ヒドロキシ−３−メチル−４−ベンジルオキシフェニル）−１，３，５−トリアジン、２，４，６−トリス（２−ヒドロキシ−３−メチル−４−エトキシエトキシフェニル）−１，３，５−トリアジン、２，４，６−トリス（２−ヒドロキシ−３−メチル−４−ブトキシエトキシフェニル）−１，３，５−トリアジン、２，４，６−トリス（２−ヒドロキシ−３−メチル−４−プロポキシエトキシフェニル）−１，３，５−トリアジン、２，４，６−トリス（２−ヒドロキシ−３−メチル−４−メトキシカルボニルプロピルオキシフェニル）−１，３，５−トリアジン、２，４，６−トリス（２−ヒドロキシ−３−メチル−４−エトキシカルボニルエチルオキシフェニル）−１，３，５−トリアジン、２，４，６−トリス（２−ヒドロキシ−３−メチル−４−（１−（２−エトキシヘキシルオキシ）−１−オキソプロパン−２−イルオキシ）フェニル）−１，３，５−トリアジン等が挙げられる。また、トリアジン系紫外線吸収剤の市販品としては、例えば、「チヌビン１５７７」「チヌビン４６０」「チヌビン４７７」（ＢＡＳＦジャパン製）「アデカスタブＬＡ−Ｆ７０」（ＡＤＥＫＡ製）等が挙げられる。
【００５９】
このような第４光吸収剤を配合することにより、光学性層１０に入射する光のうち、波長が１００ｎｍ以上、４００ｎｍ以下の光を吸収することができる。
【００６０】
また、保護層４における前記紫外線吸収剤の含有率は、特に限定されないが、０．１ｗｔ％以上、２４ｗｔ％以下であるのが好ましく、１ｗｔ％以上、１０ｗｔ％以下であることがより好ましい。保護層４中における前記紫外線吸収剤の含有率が前記下限値未満であると、保護層４の耐候性が低下する場合がある。また、前記樹脂組成物中における前記紫外線吸収剤の含有率が前記上限値を超えても、それ以上の耐候性の向上は見られず、保護層４の透明性や、保護層４の第１基材層１に対する密着性を損ねる場合がある。
【００６１】
なお、第１基材層１、第２基材層２には、上記で挙げた色素とは異なる色素が含まれていてもよい。この色素としては、特に限定されないが、例えば、顔料、染料等が挙げられ、これらを単独または混合して使用することができる。
【００６２】
顔料としては、特に限定されないが、例えば、フタロシアニングリーン、フタロシアニンブルー等のフタロシアニン系顔料、ファストイエロー、ジスアゾイエロー、縮合アゾイエロー、ペンゾイミダゾロンイエロー、ジニトロアニリンオレンジ、ペンズイミダゾロンオレンジ、トルイジンレッド、パーマネントカーミン、パーマネントレッド、ナフトールレッド、縮合アゾレッド、ベンズイミダゾロンカーミン、ベンズイミダゾロンブラウン等のアゾ系顔料、アントラピリミジンイエロー、アントラキノニルレッド等のアントラキノン系顔料、銅アゾメチンイエロー等のアゾメチン系顔料、キノフタロンイエロー等のキノフタロン系顔料、イソインドリンイエロー等のイソインドリン系顔料、ニッケルジオキシムイエロー等のニトロソ系顔料、ペリノンオレンジ等のペリノン系顔料、キナクリドンマゼンタ、キナクリドンマルーン、キナクリドンスカーレット、キナクリドンレッド等のキナクリドン系顔料、ペリレンレッド、ペリレンマルーン等のペリレン系顔料、ジケトピロロピロールレッド等のピロロピロール系顔料、ジオキサジンバイオレット等のジオキサジン系顔料のような有機顔料、カーボンブラック、ランプブラック、ファーネスブラック、アイボリーブラック、黒鉛、フラーレン等の炭素系顔料、黄鉛、モリブデートオレンジ等のクロム酸塩系顔料、カドミウムイエロー、カドミウムリトポンイエロー、カドミウムオレンジ、カドミウムリトポンオレンジ、銀朱、カドミウムレッド、カドミウムリトポンレッド、硫化等の硫化物系顔料、オーカー、チタンイエロー、チタンバリウムニッケルイエロー、べんがら、鉛丹、アンバー、褐色酸化鉄、亜鉛鉄クロムブラウン、酸化クロム、コバルトグリーン、コバルトクロムグリーン、チタンコバルトグリーン、コバルトブルー、セルリアンブルー、コバルトアルミニウムクロムブルー、鉄黒、マンガンフェライトブラック、コバルトフェライトブラック、銅クロムブラック、銅クロムマンガンブラック等の酸化物系顔料、ビリジアン等の水酸化物系顔料、紺青等のフェロシアン化物系顔料、群青等のケイ酸塩系顔料、コバルトバイオレット、ミネラルバイオレット等のリン酸塩系顔料、その他（例えば硫化カドミウム、セレン化カドミウム等）のような無機顔料等が挙げられ、これらのうちの１種または２種以上を組み合わせて用いることができる。
【００６３】
染料としては、特に限定されないが、例えば、金属錯体色素、シアン系色素、キサンテン系色素、アゾ系色素、ハイビスカス色素、ブラックベリー色素、ラズベリー色素、ザクロ果汁色素、クロロフィル色素等が挙げられ、これらのうちの１種または２種以上を組み合わせて用いることができる。
【００６４】
以上、説明したように、光学性層１０によれば、第１吸収剤により、波長が３００ｎｍ以上、５５０ｎｍ以下の光を吸収することができ、第２吸収剤により、波長が４５０ｎｍ以上、８００ｎｍ以下の光を吸収することができ、第３吸収剤により、波長が４００ｎｍ以上、８００ｎｍ以下の光を吸収することができる。よって、基材層１を通過する可視光を吸収することができる。その結果、赤外線レーダーの赤外線受光部を覆うカバー部材に用いた場合、赤外線受光部に可視光が入射するのを抑制することができ、赤外線レーダーは、正確な検出を行うことができる。さらに、カバー部材（光学性層１０）を介して赤外線レーダーを見えにくくすることができ、デザイン性も高めることができる。
【００６５】
また、第４光吸収剤により、波長が１００ｎｍ以上、４００ｎｍ以下の光を吸収することができる。これにより、紫外線を吸収することができる。その結果、ポリカーボネートや第１光吸収剤、第２光吸収剤および第３光吸収剤が紫外線により劣化するのを抑制することができる。
以上より、本発明は、赤外線透過特性、可視光遮断特性および耐候性に優れる。
【００６６】
また、光学性層１０が、外側（赤外線受光部とは反対側）から保護層４、第１基材層１および第２基材層２の向きで設置される場合、外側から入射してくる光のうち、まず、第２光吸収剤および第３光吸収剤により、波長が４５０ｎｍ以上、８００ｎｍ以下の光を吸収することができ、次いで、第１光吸収剤により、波長が３００ｎｍ以上、５５０ｎｍ以下の光を吸収することができる。すなわち、可視光を、波長が長い領域から順に段階的に吸収することができる。その結果、紫外線による劣化を抑制しながら、効果的に可視光を吸収することができる。さらに、赤外線（波長が８００ｎｍ以上の光）を十分に透過させることができる。以上より、本発明は、赤外線透過特性および可視光遮断特性に優れる。
【００６７】
＜第２実施形態＞
次に、光学性層の第２実施形態について説明する。
図２は、本発明の光学性層（第２実施形態）を示す断面図である。
【００６８】
以下、第２実施形態の光学性層について、前記第１実施形態の光学性層との相違点を中心に説明し、同様の事項については、その説明を省略する。
【００６９】
本実施形態の光学性層は、基材層の構成が異なること以外は、前記第１実施形態と同様である。
【００７０】
図２に示すように、光学性層１０Ａは、第１基材層１（第１層）と、第２基材層２（第２層）と、第３基材層３（第３層）と、保護層４と、を有している。また、光学性層１０Ａでは、図２中下側から順に、第３基材層３、第２基材層２、第１基材層１および保護層４の順で積層されている。
【００７１】
第３基材層３には、第１光吸収剤が含有されている。第３基材層３における第１光吸収剤の含有率は、特に限定されないが、０．００１ｗｔ％以上、１０ｗｔ％以下であるのが好ましく、０．００２ｗｔ％以上、１．０ｗｔ％以下であることがより好ましく、０．００５ｗｔ％以上、０．３ｗｔ％以下であるのがさらに好ましい。
【００７２】
第２基材層２には、第２光吸収剤が含有されている。第２基材層２における第２光吸収剤の含有率は、特に限定されないが、０．００１ｗｔ％以上、１０ｗｔ％以下であるのが好ましく、０．００２ｗｔ％以上、１．０ｗｔ％以下であることがより好ましく、０．００５ｗｔ％以上、０．３ｗｔ％以下であるのがさらに好ましい。
【００７３】
第１基材層１には、第３光吸収剤が含有されている。第１基材層１における第３光吸収剤の含有率は、特に限定されないが、０．００１ｗｔ％以上、１０ｗｔ％以下であるのが好ましく、０．００２ｗｔ％以上、１．０ｗｔ％以下であることがより好ましく、０．００５ｗｔ％以上、０．３ｗｔ％以下であるのがさらに好ましい。
【００７４】
このような本実施形態によっても、赤外線透過特性、可視光遮断特性および耐候性に優れる。
【００７５】
以上、本発明の光学性層について説明したが、本発明は、これに限定されるものではなく、光学性層を構成する各部は、同様の機能を発揮し得る任意の構成のものと置換することができる。また、任意の構成物が付加されていてもよい。
【００７６】
また、光学性層は、第１層と第２層との間に接合層（接着剤層）等が介在するものであってもよい。
【００７７】
また、第１層には、第１光吸収剤、第２光吸収剤および第３光吸収剤が含有されていたが、本発明では、これに限定されず、第１光吸収剤、第２光吸収剤および第３光吸収剤のうちの少なくとも１つの光吸収剤が含まれていればよい。
【００７８】
また、前記第１実施形態では、第１基材層に第２光吸収剤および第３光吸収剤が含有され、第２基材層に第１光吸収剤が含有されている場合について説明したが、第１基材層に第２光吸収剤が含有され、第２基材層に第１光吸収剤および第３光吸収剤が含有される構成であってもよく、第１基材層に第３光吸収剤が含有され、第２基材層に第１光吸収剤および第２光吸収剤が含有される構成であってもよい。
【００７９】
また、第１基材層に第１光吸収剤が含有され、第２基材層に第２光吸収剤および第３光吸収剤が含有される構成であってもよく、第１基材層に第１光吸収剤および第３光吸収剤が含有され、第２基材層に第２光吸収剤が含有される構成であってもよく、第１基材層に第１光吸収剤および第２光吸収剤が含有され、第２基材層に第３光吸収剤が含有される構成であってもよい。
【００８０】
また、第１基材層に第１光吸収剤が含有され、第２基材層に第２光吸収剤が含有される構成であってもよく、第１基材層に第１光吸収剤が含有され、第２基材層に第３光吸収剤が含有される構成であってもよく、第１基材層に第２光吸収剤が含有され、第２基材層に第１光吸収剤が含有される構成であってもよく、第１基材層に第２光吸収剤が含有され、第２基材層に第３光吸収剤が含有される構成であってもよく、第１基材層に第３光吸収剤が含有され、第２基材層に第１光吸収剤が含有される構成であってもよく、第１基材層に第３光吸収剤が含有され、第２基材層に第２光吸収剤が含有される構成であってもよい。
【００８１】
また、前記第２実施形態では、第１基材層に第３光吸収剤が含有され、第２基材層に第２光吸収剤が含有され、第３基材層に第１光吸収剤が含有されている場合について説明したが、第１基材層に第３光吸収剤が含有され、第２基材層に第１光吸収剤が含有され、第３基材層に第２光吸収剤が含有されている構成であってもよく、第１基材層に第２光吸収剤が含有され、第２基材層に第１光吸収剤が含有され、第３基材層に第３光吸収剤が含有されている構成であってもよく、第１基材層に第２光吸収剤が含有され、第２基材層に第３光吸収剤が含有され、第３基材層に第１光吸収剤が含有されている構成であってもよく、第１基材層に第１光吸収剤が含有され、第２基材層に第３光吸収剤が含有され、第３基材層に第２光吸収剤が含有されている構成であってもよく、第１基材層に第１光吸収剤が含有され、第２基材層に第２光吸収剤が含有され、第３基材層に第３光吸収剤が含有されている構成であってもよい。
【００８２】
なお、上記各実施形態では、光学性層を自動車に搭載される赤外線レーダーのカバー部材に適用した場合について説明したが、他の乗り物に搭載される赤外線レーダーのカバー部材にも適用することができる。他の乗り物としては、例えば、船舶、鉄道車両、飛行機、バス、オートバイ、自転車、フォークリフト、工事現場等で所定の作業をする作業車、ゴルフカート、玩具用車両等が挙げられる。
【実施例】
【００８３】
以下、実施例に基づいて本発明をより具体的に説明する。
１．光学性層の検討
１−１．光学性層の形成
［実施例１Ａ］
［１］まず、９９．６８質量部のビスフェノールＡ型ポリカーボネート（三菱エンジニアプラスチックス社製、「Ｈ３０００」）と、０．３２質量部の第２光吸収剤と第３光吸収剤の混合物（有本化学工業社製、「Ｐｌａｓｔ  Ｂｌａｃｋ  ＤＡ−４２３」）と、を撹拌・混合することにより、第１基材層用材料を用意した。
【００８４】
［２］次に、９９．９８質量部のビスフェノールＡ型ポリカーボネート（三菱エンジニアプラスチックス社製、「Ｈ３０００」）と、０．０２質量部の第１光吸収剤（有本化学工業社製、「ＦＳ  Ｙｅｌｌｏｗ  １０３５」）と、を撹拌・混合することにより、第２基材層用材料を用意した。
【００８５】
［３］次に、シリコン変性（メタ）アクリル樹脂とアクリレートモノマーの混合物（商品名「ＭＦＧコート ＳＤ−１０１」、シリコン変性（メタ）アクリル樹脂：１６質量部、アクリレートモノマー：５．５質量部、ＤＩＣ社製）：２１．５質量部と２官能ウレタンアクリレート（重量平均分子量 １．３×１０３、粘度１７０００ｍＰａ・ｓ［６０℃］、伸び ８５％）：２６質量部、４官能アクリレートモノマー（商品名「ＮＫ エステル Ａ−ＴＭＭＴ」、新中村化学工業社製）：１４．７質量部、２官能アクリレートモノマー（商品名「ＮＫ  エステル  Ａ−ＢＰＥ−４」、新中村化学工業社製）：２１．８質量部、硬化剤である３官能ポリイソシアネート（商品名「バーノックＤＮ−９９２Ｓ」、ＤＩＣ社製）：１６質量部を調製した。さらに、樹脂組成物１００質量部に対して、紫外線吸収剤（商品名「Ｔｉｎｕｖｉｎ４００」、ＢＡＳＦ製）：６．５質量部と、表面調整剤（商品名「グラノール４５０」、共栄社化学社製）：０．０４質量部を添加し、不揮発分が３０％になるように酢酸ブチルを加え撹拌し、全ての成分を溶解させ、保護層用材料を用意した。
【００８６】
［４］次に、調製された第１基材層用材料および第２基材層用材料を、押し出し機に収納、溶融し、Ｔダイより押し出す共押し出し成形により、シート状の積層体（シート材）を得た。そして、該シート材を冷却し、平均厚さ３．０ｍｍ、平面視で２００ｍｍ×１００ｍｍの矩形をなす板状に切り出した。
【００８７】
［５］そして、保護層形成用材料へＦＵＳＩＯＮシステムズ社製無電極ＵＶランプを用い、照射距離１００ｍｍ、コンベア速度２．６ｍ／ｍｉｎ、照射強度２００ｍＷ／ｃｍ２、積算光量７００ｍＪ／ｃｍ２という条件下で紫外線を照射し前処理を施した後、バーコーターにて乾燥後の厚さ（保護層の厚さ）が１０μｍになるように積層体の、第１基材層用材料側の面に塗布して保護層を得た。次に保護層が塗布された前記シート材を６５℃の熱風オーブンにて１０分間乾燥させた。乾燥後、ＦＵＳＩＯＮシステムズ社製無電極ＵＶランプを用い、照射距離９０ｍｍ、コンベア速度１．３ｍ／ｍｉｎ、照射強度２００ｍＷ／ｃｍ２、積算光量１４００ｍＪ／ｃｍ２という条件下で紫外線を照射した。照射後、６０℃の熱風オーブンにて４８時間加熱して保護層を硬化させた。これにより、第１基材層、第２基材層および保護層が形成された平板状の実施例１Ａに係る光学性層を得た。
【００８８】
［実施例２Ａ］
光学性層の構成を表１に示すように変更したこと以外は、前記実施例１Ａと同様にして実施例２Ａの光学性層を得た。
【００８９】
［実施例３Ａ］
光学性層の構成を表１に示すように変更したこと以外は、前記実施例１Ａと同様にして実施例３Ａの光学性層を得た。
【００９０】
［実施例４Ａ］
光学性層の構成を表１に示すように変更したこと以外は、前記実施例１Ａと同様にして実施例４Ａの光学性層を得た。
【００９１】
［実施例５Ａ］
光学性層の構成を表１に示すように変更したこと以外は、前記実施例１Ａと同様にして実施例５Ａの光学性層を得た。
【００９２】
［実施例６Ａ］
光学性層の構成を表１に示すように変更したこと以外は、前記実施例１Ａと同様にして実施例６Ａの光学性層を得た。
【００９３】
［実施例１Ｂ］
［１］まず、９９．７６質量部のビスフェノールＡ型ポリカーボネート（三菱エンジニアプラスチックス社製、「Ｈ３０００」）と、０．２４質量部の第３光吸収剤（ＢＡＳＦ社製、「Ｌｕｍｏｇｅｎ  Ｂｌａｃｋ  Ｋ００８８」）と、を撹拌・混合することにより、第１基材層用材料を用意した。
【００９４】
［２］次に、９９．９２質量部のビスフェノールＡ型ポリカーボネート（三菱エンジニアプラスチックス社製、「Ｈ３０００」）と、０．０８質量部の第２光吸収剤（有本化学工業社製、「Ｐｌａｓｔ  Ｖｉｏｌｅｔ  ８８５５」）と、を撹拌・混合することにより、第２基材層用材料を用意した。
【００９５】
［３］次に、９９．９８質量部のビスフェノールＡ型ポリカーボネート（三菱エンジニアプラスチックス社製、「Ｈ３０００」）と、０．０２質量部の第１光吸収剤（有本化学工業社製、「ＦＳ  Ｙｅｌｌｏｗ  １０３５」）と、を撹拌・混合することにより、第３基材層用材料を用意した。
【００９６】
［４］次に、シリコン変性（メタ）アクリル樹脂とアクリレートモノマーの混合物（商品名「ＭＦＧコート  ＳＤ−１０１」、シリコン変性（メタ）アクリル樹脂：１６質量部、アクリレートモノマー：５．５質量部、ＤＩＣ社製）：２１．５質量部と２官能ウレタンアクリレート（重量平均分子量 １．３×１０３、粘度１７０００ｍＰａ・ｓ［６０℃］、伸び ８５％）：２６質量部、４官能アクリレートモノマー（商品名「ＮＫ エステル Ａ−ＴＭＭＴ」、新中村化学工業社製）：１４．７質量部、２官能アクリレートモノマー（商品名「ＮＫ  エステル  Ａ−ＢＰＥ−４」、新中村化学工業社製）：２１．８質量部、硬化剤である３官能ポリイソシアネート（商品名「バーノックＤＮ−９９２Ｓ」、ＤＩＣ社製）：１６質量部を調製した。さらに、樹脂組成物１００質量部に対して、紫外線吸収剤（商品名「Ｔｉｎｕｖｉｎ４００」、ＢＡＳＦ製）：６．５質量部と、表面調整剤（商品名「グラノール４５０」、共栄社化学社製）：０．０４質量部を添加し、不揮発分が３０％になるように酢酸ブチルを加え撹拌し、全ての成分を溶解させ、保護層用材料を用意した。
【００９７】
［５］次に、調製された第１基材層用材料、第２基材層用材料および第３基材層用材料を、押し出し機に収納、溶融し、Ｔダイより押し出す共押し出し成形により、シート状の積層体を得た。そして、該シート材を冷却し、平均厚さ４．５ｍｍ、平面視で２００ｍｍ×１００ｍｍの矩形をなす板状に切り出した。
【００９８】
［６］そして、保護層形成用材料へＦＵＳＩＯＮシステムズ社製無電極ＵＶランプを用い、照射距離１００ｍｍ、コンベア速度２．６ｍ／ｍｉｎ、照射強度２００ｍＷ／ｃｍ２、積算光量７００ｍＪ／ｃｍ２という条件下で紫外線を照射し前処理を施した後、バーコーターにて乾燥後の厚さ（保護層の厚さ）が１０μｍになるように積層体の、第１基材層用材料側の面に塗布して保護層を得た。次に保護層が塗布された前記シート材を６５℃の熱風オーブンにて１０分間乾燥させた。乾燥後、ＦＵＳＩＯＮシステムズ社製無電極ＵＶランプを用い、照射距離９０ｍｍ、コンベア速度１．３ｍ／ｍｉｎ、照射強度２００ｍＷ／ｃｍ２、積算光量１４００ｍＪ／ｃｍ２という条件下で紫外線を照射した。照射後、６０℃の熱風オーブンにて４８時間加熱して保護層を硬化させた。これにより、第１基材層、第２基材層、第３基材層および保護層が形成された平板状の実施例１Ｂに係る光学性層を得た。
【００９９】
［実施例２Ｂ］
光学性層の構成を表１に示すように変更したこと以外は、前記実施例１Ｂと同様にして実施例２Ｂの光学性層を得た。
【０１００】
［実施例３Ｂ］
光学性層の構成を表１に示すように変更したこと以外は、前記実施例１Ｂと同様にして実施例３Ｂの光学性層を得た。
【０１０１】
［実施例４Ｂ］
光学性層の構成を表１に示すように変更したこと以外は、前記実施例１Ｂと同様にして実施例４Ｂの光学性層を得た。
【０１０２】
［実施例５Ｂ］
光学性層の構成を表１に示すように変更したこと以外は、前記実施例１Ｂと同様にして実施例５Ｂの光学性層を得た。
【０１０３】
［実施例６Ｂ］
光学性層の構成を表１に示すように変更したこと以外は、前記実施例１Ｂと同様にして実施例６Ｂの光学性層を得た。
【０１０４】
［比較例Ａ］
光学性層の構成を表１に示すように変更したこと以外は、前記実施例１Ａと同様にして比較例Ａの光学性層を得た。
【０１０５】
［比較例Ｂ］
光学性層の構成を表１に示すように変更したこと以外は、前記実施例１Ｂと同様にして比較例Ｂの光学性層を得た。
【０１０６】
１−２．評価
各実施例および各比較例の光学性層を、以下の方法で評価した。
（可視光および赤外線平均透過率評価）
作製したシートの透過スペクトルを、紫外可視近赤外分光機（日本分光社製、Ｖ−６７０）を用いて波長３００ｎｍ〜１１００ｎｍについて測定し、
各波長領域における可視光および赤外線平均透過率について評価した。
【０１０７】
なお、平均透過率は各波長領域の透過率を測定し、得られた結果について、各波長領域における平均値を取ったものである。
【０１０８】
１）３００ｎｍ〜５００ｎｍにおける可視光平均透過率
２）５００ｎｍ〜７００ｎｍにおける可視光平均透過率
Ａ：可視光平均透過率１％未満
Ｂ：可視光平均透過率１％以上５％未満
Ｃ：可視光平均透過率５％以上２０％未満
Ｄ：可視光平均透過率２０％以上
【０１０９】
３）８００ｎｍ〜１１００ｎｍにおける赤外線平均透過率
Ａ：赤外線平均透過率８５％以上
Ｂ：赤外線平均透過率７５％以上８５％未満
Ｃ：赤外線平均透過率５０％以上７５％未満
Ｄ：赤外線平均透過率５０％未満
【０１１０】
（耐候性評価）
ＪＩＳ  Ｋ  ５６００に準じて、カーボンアーク式サンシャインウエザオメーターにて、促進試験を行い、１０００時間後の外観、黄変度（ΔＹＩ）を次のように評価した。
【０１１１】
Ａ：ΔＹＩが１．０未満で外観の変化なし。
Ｂ：ΔＹＩが１．０以上２．０未満で外観変化が少し見られる。
Ｃ：ΔＹＩが２．０以上３．０未満で外観変化が見られる。
Ｄ：ΔＹＩが３．０以上で外観変化が著しく見られる。
【０１１２】
（熱成形性評価）
試料（幅６０ｍｍ、長さ１２０ｍｍ、厚さ３ｍｍ）を１７０℃設定の熱風循環型オーブンで１０分間加熱し軟化させ、取り出した直後に塗膜面を外側にして各半径の木製円柱にネル布を介して添わせ、試料が室温付近に冷却されるまでそのままに保つことで単曲面成形を行い、その後、外観を観察し、次のように評価した。
【０１１３】
Ａ：半径２５ｍｍの木型で熱成形し、クラックや塗膜剥離の発生および外観の変化がない。
Ｂ：半径３０ｍｍの木型で熱成形し、クラックや塗膜剥離の発生および外観の変化がない。
Ｃ：半径４０ｍｍの木型で熱成形し、クラックや塗膜剥離の発生および外観の変化がない。
Ｄ：半径５０ｍｍの木型で熱成形し、クラックや塗膜剥離の発生および白濁や表面の肌荒れ等の外観変化が発生する。
【０１１４】
（テーバー摩耗性評価）
ＪＩＳ  Ｋ  ５６００に準じてテーバー式摩耗試験（摩耗輪ＣＳ−１０Ｆ、荷重５００ｇ、回転数１００回転）を行い、発生したヘイズにより次のように評価した。
【０１１５】
Ａ：ヘイズの変化（ΔＨ）が５％未満
Ｂ：ヘイズの変化（ΔＨ）が５％以上１０％未満
Ｃ：ヘイズの変化（ΔＨ）が１０％以上１５％未満
Ｄ：ヘイズの変化（ΔＨ）が１５%以上
【０１１６】
（耐久性評価）
試料（サイズ：１００ｍｍ角）を温度６０℃、湿度９５％以上の恒温恒湿度槽内に静置し、その後、外観を観察し、次のように評価した。
【０１１７】
Ａ：静置時間が５００時間で塗膜の剥離や割れ、黄変等の外観変化が見られない。
Ｂ：静置時間が２５０時間で塗膜の剥離や割れ、黄変等の外観変化が見られない。
Ｃ：静置時間が１２５時間で塗膜の剥離や割れ、黄変等の外観変化が見られない。
Ｄ：静置時間が７３時間で塗膜の剥離や割れ、黄変等の外観変化が見られる。
【０１１８】
以上のようにして得られた各実施例および各比較例の光学性層における評価結果を、それぞれ、下記の表１に示す。
【０１１９】
【表１】
2018169579.tif 000004
【０１２０】
表１に示すように、各実施例における光学性層では、比較例と同等もしくはそれ以上に、可視光の透過率を抑制することができ、赤外線の透過率を高めることができる。また、各実施例における光学性層では、比較例と同等もしくはそれ以上に、耐候性、熱成形性、テーバー摩耗および耐久性を高めることができる。
【符号の説明】
【０１２１】
１              第１基材層
２              第２基材層
３              第３基材層
４              保護層
１０            光学性層
１０Ａ          光学性層
【図１】
2018169579.tif 000005
【図２】
2018169579.tif 000006